(57)【要約】【課題】セラミック焼結体における内部電極が外部から透けて認識されないようにすることで、外観検査の精度を高めた積層セラミックコンデンサを提供すること。【解決手段】積層セラミックコンデンサ（１）は、誘電体層（１２）及び内部電極層（１３）が交互に積層されてなる積層体（１１）と、積層体を被覆するカバー層（１５）及びサイドマージン部（１６）とを含む。積層体の保護領域（カバー層及びサイドマージン部）には色素成分が添加される。誘電体層における副成分の組成量は、保護領域における色素成分の組成量よりも少なく、誘電体層における副成分の組成量ｂに対する保護領域における色素成分の組成量ａの比ａ／ｂが、１．５≦ａ／ｂ≦５．０の関係式を満たす。【選択図】なし【特許請求の範囲】
【請求項１】
誘電体層及び内部電極層が交互に積層されてなる積層体と、前記積層体の少なくとも一部を被覆する保護領域とを含む積層セラミックコンデンサであって、
前記保護領域を暗色化する色素成分が該保護領域に添加されており、
前記誘電体層における副成分の組成量が、前記保護領域における前記色素成分の組成量よりも少なく、
前記誘電体層における副成分の組成量ｂに対する前記保護領域における前記色素成分の組成量ａの比ａ／ｂが、１．５≦ａ／ｂ≦５．０の関係式を満たすことを特徴とする積層セラミックコンデンサ。
【請求項２】
前記保護領域の厚みが１５μｍ以下である、請求項１に記載の積層セラミックコンデンサ。
【請求項３】
前記保護領域が主成分元素としてＢａ及びＴｉを含み、
前記色素成分が、Ｖ、Ｍｏ、Ｎｂ、Ｔａ、Ｗ、Ｍｎからなる群より選ばれる少なくとも１種の元素を含有する、請求項１又は２に記載の積層セラミックコンデンサ。
【請求項４】
前記保護領域が、前記主成分元素であるＢａ又はＴｉ１００ｍｏｌに対して、前記色素成分を０．２ｍｏｌ以上含有する、請求項３に記載の積層セラミックコンデンサ。
【請求項５】
前記保護領域が主成分元素としてＳｒ、Ｃａより選ばれる少なくとも一種の元素及びＴｉ、Ｚｒより選ばれる少なくとも一種の元素を含み、
前記色素成分が、Ｖ、Ｍｏ、Ｎｂ、Ｔａ、Ｗ、Ｍｎからなる群より選ばれる少なくとも１種の元素を含有する、請求項１又は２に記載の積層セラミックコンデンサ。
【請求項６】
前記色素成分が添加される前記保護領域が、前記積層体の積層方向における最外層であるカバー層、及び／又は前記積層体の積層方向に直交する両面側に設けられるサイドマージン部である、請求項１〜５の何れか１項に記載の積層セラミックコンデンサ。
【発明の詳細な説明】
【技術分野】
【０００１】
本発明は、誘電体層と内部電極層とが交互に積層されてなる積層体を含む積層セラミックコンデンサに関するものである。
【背景技術】
【０００２】
近年、携帯電話やタブレット端末などのデジタル電子機器に使用される電子回路の高密度化に伴う電子部品の小型化に対する要求は高く、当該回路を構成する積層セラミックコンデンサ（ＭＬＣＣ）の小型化、大容量化が急速に進んでいる。
【０００３】
積層セラミックコンデンサの容量は、当該コンデンサを構成する誘電体層の構成材料の誘電率や誘電体層の積層数に比例し、誘電体層一層あたりの厚みに反比例する。そこで、小型化の要求にもこたえるため、材料の誘電率を高め、かつ誘電体層の厚みを薄くしてその積層数を増加させることが求められる。
【０００４】
ところで、積層セラミックコンデンサにおいては、容量層である積層体を被覆するカバー層やサイドマージン部などの保護領域が設けられている。しかし、コンデンサの容量を上げるために誘電体層の積層数を増加させた場合、規定のチップサイズに収めるため、その積層方向における最外層として設けられるカバー層の厚みをより薄くする必要がある。また、容量を上げるため内部電極層の交差面積を広くした場合も、積層体の積層方向に直交する両面側に設けられるサイドマージン部の厚みをより薄くせざるを得ない。
【０００５】
例えば、特許文献１には、カバー層の厚さが１５μｍ以下の積層セラミックコンデンサが開示されている。また、特許文献２には、積層セラミックコンデンサの上部及び下部カバー層のうち何れか一つに明るさまたは色相の差異によりセラミック本体の上下部を識別する識別部を設けることが提案されている。この識別部は、Ｎｉ、Ｍｎ、Ｃｒ及びＶから選択された一つ以上の金属が添加された誘電体層を含み、これによりセラミック本体の外部で明るさまたは色相の差異が認識できることが示唆されている。
【先行技術文献】
【特許文献】
【０００６】
【特許文献１】特開２０１４−１１４４９号公報
【特許文献２】特開２０１４−２２７２２号公報
【発明の概要】
【発明が解決しようとする課題】
【０００７】
上述したように、小型化かつ大容量化した積層セラミックコンデンサにおいては、カバー層やサイドマージン部などの保護層（保護領域）の厚みをより薄くせざるを得ない。しかし、保護層の厚みを薄くすると、チップの外観画像検査において、薄い保護層を透して内部の電極が変色部として認識されてしまうことがある。このような内部電極が透けて見える変色部と内部電極が無い部分の色差と、セラミックにおけるクラックやデラミネーションなど実際の欠陥部との違いを、画像認識処理により識別することは困難である。そのため、例えば厚みが１５μｍ以下の薄い保護層を備える積層セラミックコンデンサにおいては、外部から透けて見える内部電極の端が欠陥部として誤認され、誤って不良判定されてしまうという問題が生じていた。
【０００８】
そこで本発明は、小型化かつ大容量化した積層セラミックコンデンサであって、セラミック焼結体における内部電極が外部から透けて画像認識されないようにすることで、チップの外観検査の精度を高めることを目的としている。
【課題を解決するための手段】
【０００９】
上記課題を解決するため、本発明は、誘電体層及び内部電極層が交互に積層されてなる積層体と、前記積層体の少なくとも一部を被覆する保護領域とを含む積層セラミックコンデンサであって、前記保護領域を暗色化する色素成分が該保護領域に添加されており、前記誘電体層における副成分の組成量が、前記保護領域における前記色素成分の組成量よりも少なく、前記誘電体層における副成分の組成量ｂに対する前記保護領域における前記色素成分の組成量ａの比ａ／ｂが、１．５≦ａ／ｂ≦５．０の関係式を満たすことを特徴とする積層セラミックコンデンサである。
【００１０】
積層セラミックコンデンサは、記保護領域の厚みが１５μｍ以下であるであることが好ましい。
【００１１】
また、積層セラミックコンデンサは、前記保護領域が主成分元素としてＢａ及びＴｉを含み、前記色素成分が、Ｖ、Ｍｏ、Ｎｂ、Ｔａ、Ｗ、Ｍｎからなる群より選ばれる少なくとも１種の元素を含有することが好ましい。
【００１２】
また、積層セラミックコンデンサは、前記保護領域が主成分元素としてＳｒ、Ｃａより選ばれる少なくとも一種の元素及びＴｉ、Ｚｒより選ばれる少なくとも一種の元素を含み、前記色素成分が、Ｖ、Ｍｏ、Ｎｂ、Ｔａ、Ｗ、Ｍｎからなる群より選ばれる少なくとも１種の元素を含有することが好ましい。
【００１３】
また、積層セラミックコンデンサは、前記色素成分が添加される前記保護領域が、前記積層体の積層方向における最外層であるカバー層、及び／又は前記積層体の積層方向に直交する両面側に設けられるサイドマージン部であることが好ましい。
【発明の効果】
【００１４】
本発明によれば、積層体の保護領域に色素成分を添加することにより、外観画像検査において内部電極層が透けて認識されることがなくなる。これにより、内部電極層が透けて画像認識されることに起因する誤判定を防ぐことができ、画像検査の精度を高めることができる。
【図面の簡単な説明】
【００１５】
【図１】図１は、本発明の一実施形態による積層セラミックコンデンサの一部断面を模式的に示す斜視図である。
【図２】図２は、図１の積層セラミックコンデンサのII断面を示す模式図である。
【図３】図３は、図１の積層セラミックコンデンサのIII断面を示す模式図である。
【発明を実施するための形態】
【００１６】
［積層セラミックコンデンサ］
図１は、本発明に係る積層セラミックコンデンサ１の一部断面を模式的に示す斜視図である。積層セラミックコンデンサ１は、規格で定められたチップ寸法及び形状（例えば１．０×０．５×０．５ｍｍの直方体）を有するセラミック焼結体１０と、セラミック焼結体１０の両側に形成される一対の外部電極２０とから概ね構成される。セラミック焼結体１０は、Ｂａ及びＴｉを含む粒子結晶を主成分とし、内部に誘電体層１２及び内部電極層１３が交互に積層されてなる積層体１１（「内電アクティブ層」又は「容量層」ということがある。）と、積層体１１の少なくとも一部を被覆する保護領域１４とを含んでいる。保護領域１４は、積層体１１の積層方向上下の最外層として形成されるカバー層１５と、積層体１１の積層方向に直交する両面側に設けられるサイドマージン部１６とを含む。
【００１７】
積層体１１は、静電容量や要求される耐圧等の仕様に応じて、２枚の内部電極層１３で挟まれる誘電体層１２の厚みが０．８μｍ以下であって、全体の積層数が百〜数百の高密度多層構造を有している。
【００１８】
積層体１１の最外層部分に形成されるカバー層１５、及び積層体１１の積層方向に直交する両面側に設けられるサイドマージン部１６は、誘電体層１２及び内部電極層１３を外部からの湿気やコンタミ等の汚染から保護し、それらの経時的な劣化を防ぐために設けられている。
【００１９】
また、内部電極層１３はその端縁が、誘電体層１２の長さ方向両端部にある極性の異なる一対の外部電極２０に交互に引き出されている。
【００２０】
積層セラミックコンデンサ１の誘電体層１２は、Ｂａ及びＴｉを含む主成分元素と、元素Ｘを含む副成分とを有するセラミック粒子を含む。セラミック粒子の主成分は、例えばＢａＴｉＯ３である。副成分元素Ｘは、具体的には、Ｍｏ、Ｔａ、Ｎｂ及びＷからなる群より選ばれる少なくとも一種の元素である。また前記セラミック粒子は、さらに添加成分として、希土類元素（Ｙ，Ｓｍ，Ｅｕ，Ｔｂ，Ｇｄ，Ｄｙ，Ｈｏ，Ｅｒ，Ｔｍ，Ｙｂ）およびＳｉＯ２等のＳｉ化合物を含む。
【００２１】
また、誘電体層１２中における副成分元素Ｘの組成量（濃度）は特に制限されるものではないが、積層セラミックコンデンサ１の寿命特性及びバイアス特性の観点から、誘電体層１２中におけるＴｉ１００ｍｏｌに対して０．０５〜０．３ｍｏｌであることが好ましい。
【００２２】
このようなセラミック粒子の平均粒子径は特に制限されるものではないが、誘電体層１２の薄層化の観点から、好ましくは８０〜８００ｎｍである。なお、本明細書において平均粒子径とは、走査型電子顕微鏡（ＳＥＭ）またはＴＥＭでセラミック粒子を観察し、１つの画像に８０粒子程度となるように倍率を調整し、合計で３００粒子以上となるように複数枚の写真を得て、写真上の粒子全数について計測したＦｅｒｅｔ径の平均値である。なお、Ｆｅｒｅｔ径とは、粒子を挟む２本の平行接線間の距離で定義される定方向接線径である。
【００２３】
内部電極層１３を形成する導電性材料としては、特に制限されるものではないが、例えばＡｇ、Ｐｂ、Ｐｔ、Ｎｉ及びＣｕからなる群より選ばれる少なくとも一種の金属元素を含むことができる。
【００２４】
積層体１１の保護領域１４であるカバー層１５及びサイドマージン部１６は、主成分元素としてＢａ及びＴｉを含んでいる。カバー層１５及びサイドマージン部１６の主成分は、誘電体層１２の主成分と同一であり、例えばＢａＴｉＯ３であることが好ましい。カバー層１５及びサイドマージン部１６の厚みは、規格で定められたチップ寸法内で最大容量を得るという観点から、１５μｍ以下に形成される。ここで、カバー層の「厚み」とは、カバー層表面と該カバー層表面から最も近い内部電極との間の最短の距離をいう（図２参照）。サイドマージン部の「厚み」とは、サイドマージン部表面と該サイドマージン部表面から最も近い内部電極端部との間の最短の距離をいう（図３参照）。すなわち保護領域の「厚み」とは、保護領域表面と該保護領域表面から最も近い内部電極との間の最短の距離をいう。
【００２５】
カバー層１５及び／又はサイドマージン部１６には、副成分として、これら保護領域１４を暗色化する色素成分が添加されている。保護領域１４に添加される副成分（色素成分）は、誘電体層１２の副成分と同じ元素を含むものでもよいが、それ以外にＶ、Ｍｏ、Ｎｂ、Ｔａ、Ｗ、Ｍｎからなる群より選ばれる少なくとも１種の元素を含有するものでもよい。カバー層１５及び／又はサイドマージン部１６は、主成分元素であるＢａ又はＴｉ１００ｍｏｌに対して、副成分（色素成分）を０．２ｍｏｌ以上含有することが好ましい。０．２ｍｏｌ％以上の副成分が添加されたセラミック焼結体１０は、少なくとも１５μｍの深度（厚み）を超えては可視光を通さない状態となる。
また、カバー層１５及び／又はサイドマージン部１６に添加される副成分（色素成分）の量は、主成分元素であるＢａ又はＴｉ１００ｍｏｌに対して、１０ｍｏｌ以下であることが好ましい。
【００２６】
カバー層１５及び／又はサイドマージン部１６における副成分（色素成分）の組成量は、誘電体層１２における副成分の組成量よりも多い。具体的には、カバー層１５の色素成分組成量ａを、誘電体層１２の副成分組成量ｂの少なくとも１．５倍以上にすることが好ましい。カバー層１５の色素成分量ａが、誘電体層１２の副成分の副成分量ｂの１．５倍以上の場合、カバー層１５が十分暗色化し、チップの外観画像検査において最外層の内部電極１３がカバー層１５を透して認識されなくなる。これによりセラミック粒子構造欠陥の誤判定を防ぐことができる。また、サイドマージン部１６の色素成分組成量ａを、誘電体層１２の副成分組成量ｂの１．５倍以上にした場合も、サイドマージン部１６が暗色化し、内部電極層１３の端部がサイドマージン部１６を透して認識されなくなる。
また、カバー層１５及び／又はサイドマージン部１６の色素成分組成量ａを、誘電体層１２の副成分組成量ｂの５倍よりも多くすると、一部の色素成分が誘電体層１２に拡散し、誘電体層１２の焼結性や誘電率に影響する。５倍を超えると濃度差による拡散により誘電率が１．５倍での誘電率から１０％以上も低下してしまう。
【００２７】
したがって、カバー層１５及び／又はサイドマージン部１６における色素成分の組成量（主成分に対するｍｏｌ比）ａは、誘電体層１２における副成分の組成量（主成分に対するｍｏｌ比）ｂの少なくとも１．５倍以上であること、また色素成分組成量ａは、副成分組成量ｂの５倍以下、好ましくは３倍以下であることが好ましい。すなわち、副成分組成量ｂに対する色素成分組成量ａの比が、１．５≦ａ／ｂ≦５．０の関係式を満たすことが好ましい。
【００２８】
カバー層１５及び／又はサイドマージン部１６に添加する色素成分は、Ｖ、Ｍｏ、Ｎｂ、Ｔａ、Ｗ、Ｍｎからなる群より選ばれる少なくとも１種の元素を含有することが好ましい。これらの元素は、Ｎｉを含む内部電極層１３に近い色相にカバー層１５及び／又はサイドマージン部１６を暗色化することができる。つまり、これらの元素を含む色素成分が添加されることにより、上述した誘電体層１２の副成分量ｂに対する保護領域１４の色素成分量ａの比（ａ／ｂ）を可及的に小さくすることができ、誘電体層１２の焼結性や誘電率への影響を減らすことができる。
【００２９】
なお、色素成分が添加される保護領域は、カバー層１５及びサイドマージン部１６の双方、又は、カバー層１５若しくはサイドマージン部１６の何れか一方のみであってもよい。また、チップ外部からの内部電極の透視をなくすため、カバー層１５及び／又はサイドマージン部１６の表面に暗色の塗料などを塗布する手法も有効性があると考えられる。
【００３０】
また、本発明は、積層体１１や誘電体層１２を構成するセラミック粒子が、主成分元素として、Ｓｒ、Ｃａより選ばれる少なくとも一種の元素及びＴｉ、Ｚｒより選ばれる少なくとも一種の元素を含む、例えば温度補償用コンデンサにも適用することができる。かかる組成のセラミック粒子は、Ｂａ及びＴｉを主成分とするセラミック粒子よりも色が薄いため、内部電極層１３が透けて画像認識されることに起因する誤判定を招き易かった。このような積層セラミックコンデンサにおいても、カバー層１５及び／又はサイドマージン部１６に、Ｖ、Ｍｏ、Ｎｂ、Ｔａ、Ｗ、Ｍｎからなる群より選ばれる少なくとも１種の元素を含有する副成分（色素成分）を添加することにより内部電極層１３が透けて見えなくなり、本発明の効果を特に有効に奏することができる。
【００３１】
［積層セラミックコンデンサの製造方法］
以下、以上説明した積層セラミックコンデンサ１の製造方法について説明する。
まず、誘電体層１２を形成するための原料粉末を用意する。誘電体はＢａ及びＴｉを含んでおり、これは通常チタン酸バリウム（ＢａＴｉＯ３）粒子の焼結体の形で誘電体層１２に含まれる。
【００３２】
チタン酸バリウムはペロブスカイト構造を有する正方晶化合物であって、高い誘電率を示す。このチタン酸バリウムは、一般的に、二酸化チタンなどのチタン原料と炭酸バリウムなどのバリウム原料とを反応させてチタン酸バリウムを合成することで得られる。前記チタン酸バリウムの合成方法としては従来種々の方法が知られており、例えば固相法、ゾルゲル法、水熱法等が知られている。本発明においては、これらのいずれも採用可能である。
【００３３】
本方法においては、好ましくはまずチタン酸バリウム粒子に、上述した副成分元素Ｘを含む副成分化合物を混合して８２０〜１１５０℃で仮焼を行う。続いて、仮焼後のチタン酸バリウム粒子を希土類化合物およびＳｉ化合物等の添加成分化合物とともに湿式混合し、乾燥、粉砕してセラミック粉末を調製する。誘電体層に添加する副成分化合物の量は、Ｔｉ１００ｍｏｌに対して０．０５〜０．３ｍｏｌである。また、希土類化合物の量はＴｉ１００ｍｏｌに対して０．０５〜０．５ｍｏｌ、Ｓｉ化合物の量はＴｉ１００ｍｏｌに対して０．５〜１．５ｍｏｌである。
【００３４】
そして前記セラミック粉末に、ポリビニルブチラール（ＰＶＢ）樹脂等のバインダ、エタノール及びトルエン等の有機溶剤並びにフタル酸ジオクチル（ＤＯＰ）等の可塑剤を加えて湿式混合する。得られたスラリーを使用して、例えばダイコータ法やドクターブレード法により、基材上に厚み１．２μｍ以下の帯状の誘電体グリーンシートを塗工して乾燥させる。
【００３５】
カバー層となるグリーンシート（カバーシート）についても、上述した誘電体グリーンシートと同様の工程を経て調製される。また、サイドマージン部となる誘電体ペーストについても上述したスラリーと同様の工程を経て調製される。ただし、これらの保護層については、暗色化するための色素成分として、誘電体層に添加する副成分の副成分量の少なくとも１．５倍以上、好ましくは０．２ｍｏｌ％以上の副成分が、チタン酸バリウム粒子に混合される。保護層に添加する副成分化合物は、誘電体グリーンシートに添加する副成分化合物と同じでよいが、それ以外にＶ、Ｍｏ、Ｎｂ、Ｔａ、Ｗ、Ｍｎからなる群より選ばれる少なくとも１種の元素を含有するものでもよい。
【００３６】
そして、誘電体グリーンシートの表面に、有機バインダを含む金属導電ペーストをスクリーン印刷により印刷することで、極性の異なる一対の外部電極に交互に引き出される内部電極層のパターンを配置する。前記金属としては、コストの観点からニッケルが広く採用されている。なお、前記金属導電ペーストには共材として、平均粒子径が５０ｎｍ以下のチタン酸バリウムを均一に分散させてもよい。
【００３７】
その後、内部電極層パターンが印刷された誘電体グリーンシートを所定の大きさに打ち抜いて、打ち抜かれた前記誘電体グリーンシートを、基材を剥離した状態で、内部電極層１３と誘電体層１２とが互い違いになるように、かつ内部電極層が誘電体層の長さ方向両端面に端縁が交互に露出して極性の異なる一対の外部電極に交互に引き出されるように、所定層数（例えば１００〜５００層）だけ積層する。積層した誘電体グリーンシートの上下に、カバー層１５となる１５μｍ厚のカバーシートを積層し圧着する。そして、積層体を電極のサイド部が露出するように所定チップ寸法にカットし、電極が露出した積層方向に垂直な両カット面に、誘電体ペーストを厚さ１５μｍ厚となるように塗布して乾燥させサイドマージン部１５を形成する。
【００３８】
その後に外部電極２０となるＮｉ導電ペーストを、カットした積層体の両側面に塗布して乾燥させる。これにより、積層セラミックコンデンサ１の成型体が得られる。なお、スパッタリング法によって、積層体の両端面に外部電極を厚膜蒸着してもよい。
【００３９】
このようにして得られた積層セラミックコンデンサの成型体を、２５０〜５００℃のＮ２雰囲気中で脱バインダした後に、還元雰囲気中で１１００〜１３００℃で１０分〜２時間焼成することで、前記誘電体グリーンシートを構成する各化合物が焼結して粒成長する。このようにして、内部に焼結体からなる誘電体層１２及び内部電極層１３が交互に積層されてなる積層体１１と、積層方向上下の最外層として形成されるカバー層１５及び積層方向両面側に形成されるサイドマージン部１６とを有する積層セラミックコンデンサ１が得られる。
【００４０】
なお、本発明においてはさらに、６００〜１０００℃で再酸化処理を実施してもよい。また、積層セラミックコンデンサの製造方法に関する他の実施形態としては、外部電極と誘電体とを別の工程で焼成させてもよい。例えば誘電体を積層した積層体を焼成した後に、その両端部に導電ペーストを焼き付けて外部電極を形成してもよい。
【００４１】
［実施例］
表１に、試作したＭＬＣＣの各製造条件と評価結果を示す。なお、サンプルＮｏ．１〜２６は、さらに添加成分として酸化ホルミウムをＴｉ１００ｍｏｌに対して０．５ｍｏｌ、二酸化ケイ素をＴｉ１００ｍｏｌに対して１．０ｍｏｌ添加した。また、サンプルＮｏ．２７〜３３は、さらに添加成分として酸化ホルミウムを主成分１００ｍｏｌに対して０．１ｍｏｌ、二酸化ケイ素を主成分１００ｍｏｌに対して１．０ｍｏｌ添加した。また、サンプルの形状は１．０ｍｍ×０．５ｍｍ×０．５ｍｍの直方体形状とした。
【表１】
2018182336.tif 000002
【００４２】
（サンプルＮｏ．１〜２６）
サンプルＮｏ．１〜２６は、ＢａＴｉＯ３を主成分とするＭＬＣＣである。これらについては画像不良率０％、且つ、比誘電率が４０００よりも大きいものを適合品と判定した。これらのサンプルのうち、誘電体層における副成分量ｂが０．０５〜０．３ｍｏｌ％であるとき、カバー層（厚み１３〜１５μｍ）における色素成分量ａ１が０．２ｍｏｌ％以上、またサイドマージン部（厚み１３〜１５μｍ）における色素成分量ａ２が０．２ｍｏｌ％以上のサンプル（Ｎｏ．１、２、８〜１０、１８、２０〜２６）で良好な結果が得られた。これら実施例の色素成分／副成分の分量比は、１．５ｂ≦ａ１≦５ｂ、１．５ｂ≦ａ２≦５ｂであった。
【００４３】
カバー層及び／又はサイドマージン部に色素成分が添加されていないサンプルＮｏ．３、１７や、色素成分が０．１ｍｏｌ％程度と少ないサンプルＮｏ．１２、１５などでは、画像不良率が３０％、６０％と高くなった。また、色素成分／副成分の分量比ａ１／ｂ、ａ２／ｂが、それぞれ１．０程度と少ないサンプルＮｏ．４、１５も、画像不良率が３０％、６０％と若干高くなった。
【００４４】
色素成分／副成分の分量比が５．０を超えるサンプルＮｏ．５、６、１３、１４、１９については、画像不良率が０％と良好であったが、比誘電率が４０００以下となった。このことから、小型大容量の積層セラミックコンデンサを得るためには、色素成分／副成分の分量比ａ１／ｂ、ａ２／ｂがそれぞれ１．５〜５．０の範囲であることが好ましい。
【００４５】
なお、サンプルＮｏ．１６のＭＬＣＣについては、色素成分量が１．０ｍｏｌ％（色素成分／副成分の分量比が１．０）と過少ではあるが、画像不良率は０％であった。画像不良率が０％の理由は、カバー層及びサイドマージン部の厚みが１７μｍと比較的厚く、そのため内部電極層が外部から透けて見えなかったためと考えられる。
【００４６】
（サンプルＮｏ．２７〜３３）
サンプルＮｏ．２７〜３３は、ＢａＴｉＯ３以外を主成分とするＭＬＣＣであって、Ｓｒ、Ｃａより選ばれる少なくとも一種の元素及びＴｉ、Ｚｒより選ばれる少なくとも一種の元素を主成分として含むサンプルである。これらについては、画像不良率０％を適合品と判定した。例えばカバー層及びサイドマージン部における色素成分量が０．２ｍｏｌ％であるサンプルＮｏ．２７〜３０については、画像不良率０％が達成され良好であった。
【符号の説明】
【００４７】
１  積層セラミックコンデンサ
１０  セラミック焼結体
１１  積層体
１２  誘電体層
１３  内部電極層
１５  カバー層
１６  サイドマージン部
２０  外部電極
【図１】
2018182336.tif 000003
【図２】
2018182336.tif 000004
【図３】
2018182336.tif 000005